(57)【特許請求の範囲】
【請求項１】
１つ以上の更なる添加剤を添加して又は添加しないで、成分をゴム変性ポリマーへ混合することを含む、ゴム変性ポリマーの引掻耐性を向上させるための、不飽和脂肪酸アミドに加えて、グラフトポリマーと組み合わせた減摩剤の使用であり、
減摩剤が、ポリテトラフルオロエチレン、グラファイト、グラフェン、硫化タングステン及び硫化モリブデン、又は２つ以上のかかる物質の混合物の群から選択される、前記使用。
【請求項２】
１つ以上の更なる添加剤を添加して又は添加しないで、成分をゴム変性ポリマーへ混合することを含む、ゴム変性ポリマーの光曝露時の引掻耐性を向上させるための、不飽和脂肪酸アミドに加えて、グラフトポリマーと組み合わせた減摩剤の請求項１記載の使用。
【請求項３】
グラフトポリマーが、ポリエチレン又は種々の種類のポリエチレンの混合物、エチレン／プロピレンコポリマー、直鎖状低密度ポリエチレン及びそれらと低密度ポリエチレンとの混合物、エチレン／ブト−１−エンコポリマー、エチレン／ヘキサンコポリマー、エチレン／メチルペンテンコポリマー、エチレン／ヘプテンコポリマー、エチレン／オクテンコポリマー、エチレン／アルキルアクリレートコポリマー、エチレン／アルキルメタクリレートコポリマー、エチレン／酢酸ビニルコポリマー及びそれらと一酸化炭素とのコポリマー、並びにエチレンとプロピレン及びヘキサジエン、ジシクロペンタジエン又はエチリデン−ノルボルネンとのポリマーの群から選択される主鎖を有するグラフトポリエチレンであり；
該主鎖は、不飽和カルボン酸又は不飽和ジカルボン酸、又はそれらの反応性の前駆体の形態とグラフトされ、ここで、該グラフトは１つより多いこれらのモノマーを用いて、上記のモノ−又はジカルボン酸のエステルを用いて、又はビニル芳香族化合物を用いて、又は不飽和カルボン酸、そのエステル及びビニル芳香族化合物からなる群から選択される２つ以上のモノマーを用いて行われてもよい、請求項１又は２記載の使用。
【請求項４】
減摩剤がポリテトラフルオロエチレンである、請求項１記載の使用。
【請求項５】
減摩剤がグラファイト又はグラフェン、又はそれらの混合物である、請求項１記載の使用。
【請求項６】
減摩剤が硫化モリブデン又は硫化タングステン、又はそれらの混合物である、請求項１記載の使用。
【請求項７】
不飽和脂肪酸アミドが式
Ｒ−Ｃ（Ｏ）−ＮＨＲ＊
（式中、Ｒは１０個〜２６個の炭素原子を有する不飽和のアルキル基であり、Ｒ＊は１０個〜２６個の炭素原子を有する不飽和のアルキル基又は水素である）のものである、請求項１から６までのいずれか１項記載の使用。
【請求項８】
前記不飽和アミドがエルクアミド又はオレアミド、又はそれらの混合物である、請求項１から７までのいずれか１項記載の使用。
【請求項９】
ゴム変性ポリマーが、反応器又はコンパウンディング技術によって得られる熱可塑性ポリオレフィン（ＴＰＯ）である、請求項１から８までのいずれか１項記載の使用。
【請求項１０】
前記成分が、以下の相対質量比率：
グラフトポリマーが０．２〜４０質量％の量で；
減摩剤が０．１〜１０質量％の量で；
不飽和脂肪酸アミドが０．１〜１質量％の量で；
ゴム変性ポリオレフィンが、全ポリマー組成物中に、質量を基準として、２０〜９８質量％で存在し；
１つ以上の更なる添加剤が、０．０１〜５質量％で；及び
充填剤が４０質量％まで存在する、請求項１から９までのいずれか１項記載の使用。
【請求項１１】
１つ以上の更なる添加剤が、ヒンダードアミン光安定剤、ヒンダードフェノール、ホスフィット、ベンゾフラノン安定剤及びヒドロキシフェニルベンゾトリアゾール、ヒドロキシフェニル−ｓ−トリアジン又はベンゾフェノン紫外光吸収剤、成核剤、充填剤、及び塩基性の補助安定剤、又はそれらの２つ以上の混合物からなる群から選択される、請求項１から１０までのいずれか１項記載の使用。
【請求項１２】
混合された成分が、それぞれ、ゴム変性ポリプロピレン２０〜９８質量％、充填剤０〜４０質量％、グラフトポリマー０．５〜３質量％、不飽和脂肪酸アミド０．０１〜１質量％及び減摩剤０．０１〜１質量％を含む、請求項１から１１までのいずれか１項記載の使用。
【発明の詳細な説明】
【技術分野】
【０００１】
本発明は、ポリマー化合物の引掻耐性を向上させるためのグラフトポリマー、脂肪酸アミド及び追加の減摩剤の組み合わせの使用、対応するポリマーベース製品、対応する方法及び工程、並びに得られた最終製品に関する。
【０００２】
本発明によって形成されたポリマー組成物は、高い引掻耐性仕上げのポリマーの使用が有利である用途、例えば、自動車（内装又は外装）用途などに適している。
【０００３】
自動車内装部品などの物品のための、ポリマー、特にＰＰ（ポリ（プロピレン））及びＴＰＯ（熱可塑性ポリ（オレフィン））の技術的及び環境的な利点は、自動車市場において長年認められている。これらの用途のために最も商業的なＴＰＯ材料は、充分な引掻耐性を提供し、且つ最終的な部品の均質な（低）光沢を維持するために、それらをラッカー又は塗料又は他のコーティングで被覆しなければならないという欠点を有している。
【０００４】
ＰＰをベースとした先進材料は、低密度、好都合な加工性及び良好なコスト／性能バランスなどの主な利点のために、自動車内装及び外装部品用に普及し続けている。最終的な顧客（特に車の購入者）は、品質の要求を増し続けている。（特に車の）製造者は、特に表面特性に関して向上した美しさ及び高級感、例えば、引掻耐性、スタイルの調和、新規の色及び高価な外観、並びに良好な安全特性によって、例えば、光反射の乱れの回避及び正面衝突事象のための充分な機械的結着性の提供を通じて、これらの要求に合わせようとしている。
【０００５】
内装用途のために最も高い水準の興味は、インストルメントパネル構造、コンソール、他の内装装備品、インストルメントパネル、例えば、ドアパネルの表皮、さらにシート部品、ハンドル、荷台の裏張り、エンジン室の部品又は類似物において見られる。他の分野においても対応する材料は、例えば、良好な引掻耐性、通常は更に良好な機械的強度及び好ましい光学特性、例えば低光沢を必要としている、機械のハウジング、器具、消費者又は電子素子、屋外用車両及び素子、又は任意の他の部品又は（例えば、繊維又は膜）物品にとって興味深い。
【０００６】
向上した引掻耐性の必要性が実現されないままの主なポリマー基材は、タルク充填ＰＰコポリマー又はＰＰベースのＴＰＥ（例えば、表皮）などの基材である。これらの材料の組成が広い範囲で変化し得るので、引掻耐性が、使用される樹脂、エラストマー及び充填剤、例えば、タルク、安定剤及び共添加剤の種類及び含有率、並びに顔料及び他の充填剤又は機能性添加剤に依存することは明らかである。その上、加工条件及び表面模様（きめ）が、特定部位の最終特性を決定するという重要な役割を果たす。
【０００７】
上記及び下記に示された適用分野において適切なポリマーの引掻耐性を向上させるために、種々の添加剤が使用されてきた。例えば、スリップ剤としても知られた、エルクアミドなどの不飽和脂肪酸アミドは、表面の摩擦係数を低下させ、プラスチック部材の引掻耐性を向上させるための手段として幅広く使用されてきた。しかしながら、分子量の小さい添加剤、例えば、記載された不飽和脂肪酸アミドは、特にＵＶ光によって劣化する製品の表面に動き易く、これは望ましくない粘着性をもたらし得ることが見出された。
【０００８】
いくらか類似の効果は、可変の分子量を有するシリコーンベースの添加剤系によって達成することができる。これらは頻繁に市場で使用されており、特にオレフィンベースの化合物に並みの引掻耐性を提供する。
【０００９】
現在市販の引掻耐性のない溶液は、ＯＥＭの期待に完全に応えていない。従って、例えば、自動車分野で有用なポリマーの引掻耐性を向上させる方法の更なる改善、特に浸出を回避又は充分に低減させること、及び特にこれまでに公知の製品の効果に比して更に向上した引掻耐性を可能にすることが未だ要求されている。
【００１０】
それらの新規材料は、有利にはコーティングを用いずに使用されることが意図され、且つポジ型（表皮形成の間にきめがつけられる）及びネガ型（金型工具内にきめがつけられる）の形成工程に使用してよい。
【００１１】
驚いたことに、ここで、不飽和脂肪酸アミドに加えて、グラフトポリマー、特にグラフトポリオレフィン、及び減摩剤の組み合わせの使用が、ゴム変性ポリマー、特にゴム変性ポリオレフィンの引掻耐性の向上（増大）を可能にすることが見出された。
【００１２】
更に向上した引掻耐性の他に、より少ない浸出が目下の配合物に見出され、それによって長時間後でも、低下した粘着性が観察される。
【００１３】
従って、本発明は、第１の実施態様において、前記成分をゴム変性ポリマーへ混合すること、場合により１つ以上の更なる添加剤を添加することを含む、ゴム変性ポリマー（特に、ゴム変性ポリオレフィン）の引掻抵抗を向上させるための、不飽和脂肪酸アミドに加えて、グラフトポリマーと組み合わせた、減摩剤の使用、又は使用の方法に関する。
【００１４】
更なる実施態様において、本発明は、成分をゴム変性ポリマーへ混合すること、場合により１つ以上の更なる添加剤を添加することを含む、ゴム変性ポリマー（特に、ゴム変性ポリオレフィン）の、引掻耐性を向上させて前記成分の浸出を減らすための及び／又は特に光（ＵＶを含む）曝露時の、粘着性の増大傾向を低減させるための、不飽和脂肪酸アミドに加えて、グラフトポリマーと組み合わせた、減摩剤の使用、又は使用の方法に関する。
【００１５】
更なる実施態様において、本発明は、任意の更なる添加剤と一緒に、ゴム変性ポリマー（特に、ゴム変性ポリオレフィン）、不飽和脂肪酸アミド、グラフトポリマー及び減摩剤の混合物を含む、ポリマー製品（向上した引掻耐性を有する）に関する。
【００１６】
更に別の実施態様において、本発明は、前記成分をゴム変性ポリマー（特に、ゴム変性ポリオレフィン）へ混合すること、場合により１つ以上の更なる添加剤を添加することを含む、ゴム変性ポリマー（特に、ゴム変性ポリオレフィン）の最終製品の引掻耐性を向上させるための、不飽和脂肪酸アミドに加えて、グラフトポリマーと組み合わせた、減摩剤の使用、又は使用の方法に関する。
【００１７】
更に別の実施態様において、本発明は、成分をゴム変性ポリマー（特に、ゴム変性ポリオレフィン）へ混合すること、場合により１つ以上の更なる添加剤を添加することを含む、ゴム変性ポリマー（特に、ゴム変性ポリオレフィン）の最終製品の引掻耐性を向上させて前記成分の浸出を減らすための及び／又は粘着性の増大傾向を低減させるための、不飽和脂肪酸アミドに加えて、グラフトポリマーと組み合わせた、減摩剤の使用、又は使用の方法に関する。
【００１８】
更に別の実施態様において、本発明は、上に示された使用及び方法に従って得られた最終製品に関する。
【００１９】
更に具体的に上下に示された、本発明の実施態様に示された一般的な用語を規定するために次の定義を使用できる（それぞれ単一で、又は２つ以上の又はそれらの全て）。従って、本発明の更に有利な実施態様がもたらされる。
【００２０】
グラフトポリマーは、有利には不飽和カルボン酸、そのエステル及び／又はビニル芳香族化合物と、バックボーンポリマーとの反応によって得られるもの、又は２つ以上のこれらの変性ポリマーの混合物である。
【００２１】
本発明による有用なグラフトポリマーは、有利には、ポリエン、例えばモノオレフィン及びジオレフィンのポリマー、例えばポリプロピレン、例えば高結晶性ポリプロピレン（ＨＣＰＰ）、ポリブト−１−エン、ポリ−４−メチルペント−１−エン、ポリイソプレン又はポリブタジエン、並びに、シクロオレフィン、例えばシクロペンテン又はノルボルネンのポリマー、ポリエチレン（場合により架橋されている）、例えば高密度ポリエチレン（ＨＤＰＥ）、高密度且つ高分子量のポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、超低密度ポリエチレン（ＶＬＤＰＥ）及び極低密度ポリエチレン（ＵＬＤＰＥ）、又は２つ以上の前述のポリマーの混合物、例えばポリプロピレンと、ポリイソブチレンとの混合物、ポリエチレンとの混合物（例えばＰＰ／ＨＤＰＥ又はＰＰ／ＬＤＰＥ）又は種々の種類のポリエチレン（例えばＬＤＰＥ／ＨＤＰＥ）の混合物、モノオレフィン及びジオレフィン同士のコポリマー、又は他のビニルモノマーとのコポリマー、例えばエチレン／プロピレンコポリマー、直鎖状低密度ポリエチレン（ＬＬＤＰＥ）及びそれらと低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキサンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマー、及びそれらと一酸化炭素とのコポリマー、並びにエチレンとプロピレン及びジエン、例えばヘキサジエン、ジシクロペンタジエン又はエチリデン−ノルボルネンとのポリマー；及びかかるコポリマー同士の、又は上記の他のポリマーとの混合物、例えばポリ（プロピレン／エチレン−プロピレン）コポリマー、ＬＤＰＥ／エチレン−酢酸ビニルコポリマー（ＥＶＡ）、ＬＬＤＰＥ／ＥＶＡ）又はその種のもの；
又はスチレン重合単独に基づくポリマー、例えばポリ（スチレン）（ＰＳ）、例えばシンジオタクチックポリ（スチレン）（ｓＰＳ）、又はＨＩＰＳ（耐衝撃性ポリ（スチレン））；
又はスチレン含有ポリマー、例えばＡＢＳ（アクリロニトリル−ブタジエン−スチレンポリマー）、ＳＢＳ（スチレン−ブタジエン−スチレントリブロックコポリマー）又はその水素化類似物ＳＥＢＳ、ＳＡＮ（スチレン−アクリロニトリルコポリマー）、又はＡＳＡ（アクリロニトリル−アクリレートエラストマー−スチレンコポリマー、さらにアクリロニトリル−スチレン−アクリレート）、又はポリオレフィンエラストマーを含む、それらの２つ以上の混合物、例えばエチレン−プロピレン−ジエンモノマーコポリマー（ＥＰＤＭ）、エチレンとより高級なアルファ−オレフィンとのコポリマー（例えばエチレン−オクテンコポリマー）、ポリブタジエン、ポリイソプレン、スチレン−ブタジエンコポリマー、水素化スチレン−ブタジエンコポリマー、スチレン−イソプレンコポリマー、水素化スチレン−イソプレンコポリマー及びその種のもの（ＴＰＯの定義について以下も参照のこと）の群から選択される主鎖を有する。
【００２２】
これらの主鎖は、不飽和カルボン酸、例えば不飽和モノカルボン酸、例えばアクリル酸、メタクリル酸又はシアノアクリル酸、又は不飽和ジカルボン酸、例えばマレイン酸又はＣ１〜Ｃ３−モノ−又はジ置換又はアリール（例えばＣ６〜Ｃ１２−アリール）置換されたマレイン酸、例えば２−メチルマレイン酸、２−エチルマレイン酸、２−フェニル−マレイン酸、又は２，３−ジメチルマレイン酸、フマル酸、又はそれらの反応性前駆体の形態、例えば無水物とグラフトされ（従って、変性され）、ここで、グラフトは１つより多くのこれらのモノマーを用いて行ってよい。該グラフトは、上記のモノ−又はジカルボン酸のエステル、例えばＣ１〜Ｃ１２−アルコール、例えばメタノール又はエタノールとのエステルを用いて、又はビニル芳香族化合物、特にポリスチレン又はスチレン含有ポリマーについて先述の段落内で定義されたスチレン又はスチレン誘導体を用いて行うこともできる。不飽和カルボン酸からなる群から選択される２つ以上のモノマー、それらのエステル、及びビニル芳香族化合物とのグラフトも、本発明の範囲に含まれる。
【００２３】
それらの製造方法は、例えば及び有利には、ＷＯ２００４／０４８４２６号及び／又はＷＯ０２／０９３１５７号に記載される方法又は該方法に類似の以下の方法、即ち、固相合成による方法に従うことができる。従って、これらの２つの文献は、そこに記載された製造方法のために、本明細書に援用される。しかしながら、当該技術分野で公知の他の方法、例えば溶融又は溶剤ベースの製造方法、例えば、反応押出成形又は溶剤含浸の後に熱処理又は反応押出成形も可能である。
【００２４】
グラフトに使用されるモノマーは、有利にはエポキシ及びフルオロ置換基がない。
【００２５】
特に有利なものは、商品名Ｆｕｓａｂｏｎｄ（登録商標）(E.I. du Pont de Nemours and Company, Wilmington, DE, USA)又はＣｅｒａｍｅｒ（登録商標）(Baker Petrolite, Baker Hughes Company, Sugar Land, Texas, USA)で市販されている無水マレイン酸グラフトポリマー、特に実施例に示されたものである。
【００２６】
本発明による物品の形成のために使用される組成物は、有利には、ここに記載されるグラフトポリマーを、組成物の質量を基準として、０．２〜４０質量％、更に有利には約０．５から約３０質量％又は有利には約２５質量％、さらに一層有利には約１〜約１８質量％、例えば約２〜約１０質量％の量で含む。
【００２７】
グラフトポリマー粒子のサイズは、例えば、約０．１〜約１００μｍ、例えば約０．２μｍ〜約５０μｍ、例えば約０．５μｍ〜約３０μｍの範囲であってよい（例えば電子顕微鏡によって測定された平均サイズ−有利には、サイズ分布は５０（質量）％より多く、更に有利には７５（質量）％より多くの粒子が平均値の±５０％の範囲内である）。
【００２８】
本発明による使用される減摩剤は、有利には、フルオロポリマー、例えば、ＰＴＦＥ（ポリテトラフルオロエチレン、例えば、Ｔｅｆｌｏｎ（登録商標）の商品名でDu Pont de Nemoursより市販されている）、ＰＦＡ（ペルフルオロアルコキシポリマー樹脂、例えば、Ｔｅｆｌｏｎ（登録商標）の商品名でDu Pontより市販されている）、ＦＥＰ（フッ素化エチレン−プロピレン（ヘキサフルオロプロピレンとテトラフルオロエチレンのコポリマー）、例えば、Ｔｅｆｌｏｎ（登録商標）の商品名でDu Pontより市販されている）、ＥＴＦＥ（ポリエチレンテトラフルオロエチレン、例えば、Ｔｅｆｚｅｌ（登録商標）の商品名でDu Pontより市販又はＦｌｕｏｎ（登録商標）で旭硝子株式会社、東京、日本より市販されている））、ＰＶＦ（ポリビニルフルオライド、例えば、Ｔｅｄｌａｒ（登録商標）の商品名でDu Pontより市販されている）、ＥＣＴＦＥ（ポリエチレンクロロトリフルオロエチレン、例えば、Ｈａｌａｒ（登録商標）の商品名で、Solvay Solexis/Solvay Advanced Polymers GmbH, Duesseldorf, Germanyより市販されている）、ＰＶＤＦ（ポリビニリデンフルオライド、例えば、Ｋｙｎａｒ（登録商標）の商品名でArkema Inc, Philadelphia, USAより市販されている）、ＰＣＴＦＥ（ポリクロロトリフルオロエチレン、例えば、Ｋｅｌ−Ｆ（登録商標）の商品名で3M. St. Paul, Minnesota, USAより市販、又はＮｅｏｆｌｏｎ（登録商標）でダイキン工業株式会社、大阪、日本より市販、ＣＴＦＥとしても知られる）、ＦＦＫＭ（ペルフルオロエラストマー、Ｋａｌｒｅｚ（登録商標）の商品名でDu Pontより市販、Ｔｅｃｎｏｆｌｏｎ（登録商標）でSolvay Solexisより市販）、ＦＰＭ／ＦＫＭ（フルオロエラストマー、例えば、Ｖｉｔｏｎ（登録商標）の商品名でRalicks Industrie-und Umwelttechnik, Rees-Haldern, Germanyより市販、又はＴｅｃｎｏｆｌｏｎ（登録商標）で、Solvay Solexisより市販)；グラファイト、グラフェン、硫化タングステン、硫化モリブデン及び窒化ホウ素、又は２つ以上のかかる物質の混合物、例えば、ポリテトラフルオロエチレン及びグラファイトの混合物の群から選択され、これらもそれぞれ単独の減摩剤として有利である。
【００２９】
本発明による物品の形成のために使用される組成物は、有利には、ここに記載される減摩剤を、組成物の質量を基準として、０．１〜１０質量％、更に有利には約０．２から約５質量％又は有利には約０．３から約３質量％の量で含む。
【００３０】
減摩剤粒子のサイズは、限定を意味しないで、例えば、約０．１〜約１００μｍ、例えば約０．２μｍ〜約５０μｍ、例えば約０．５μｍ〜約３０μｍの範囲であってよい（例えば電子顕微鏡によって測定された平均サイズ−有利には、サイズ分布は５０（質量）％より多く、更に有利には７５（質量）％より多くの粒子が平均値の±５０％の範囲内である）。
【００３１】
不飽和脂肪酸アミドは、有利には、例えば、（指示がない限り有利にはＮ置換されていない）アミドの形の、約１０〜約３６個の炭素原子を有する不飽和脂肪酸の誘導体であり、包括的に、例えば、式
Ｒ−Ｃ（Ｏ）−ＮＨＲ＊
（式中、Ｒは１０個〜２６個の炭素原子を有する不飽和のアルキル基であり、Ｒ＊は１０〜２６個の炭素原子を有する不飽和のアルキル基又は有利には水素である）の酸のアミド、例えば、オレアミド、エルクアミド、リノールアミド、又は２つ以上のかかるアミドの混合物である。
【００３２】
エルクアミドは１つの有利な不飽和酸アミドである。
【００３３】
本発明による物品の形成のために使用される組成物は、有利には、ここに記載される不飽和脂肪酸アミドを、組成物の質量を基準として、０．１〜１（質量）％、更に有利には約０．２から約０．５（質量）％又は有利には約０．２から約０．４（質量）％の量で含む。
【００３４】
引掻耐性の向上とは、特に引掻耐性が、実施例に記載された方法による比較によって向上（増強）したことを意味する。
【００３５】
ゴム変性ポリマー（特に、ゴム変性ポリオレフィン）は、有利にはポリマー、特にポリオレフィン、及びゴム状成分の混合物である。
【００３６】
ポリマー又はポリオレフィンとして、溶融混合に適切なポリマー又はポリマー混合物が有利である。可能なポリマーの中で、以下のものが例証的に述べられる：スチレン含有ポリマー、例えばＡＢＳ（アクリロニトリル−ブタジエン−スチレンポリマー）、ＳＢＳ（スチレン−ブタジエン−スチレントリブロックコポリマー）、又はその水素化類似物ＳＥＢＳ、ＳＡＮ（スチレン−アクリロニトリルコポリマー）、ＡＳＡ（アクリロニトリル−アクリレートエラストマー−スチレンコポリマー、また、アクリロニトリル−スチレン−アクリレート）、ポリエステル、例えば、ジカルボン酸及びジアルコールから、及び／又はヒドロキシカルボン酸又は対応するラクトンから誘導されるもの、例えばＰＢＴ（ポリ（ブチレンテレフタレート）、ＰＥＴ（ポリ（エチレンテレフタレート）、ポリ−１，４−ジメチロールシクロヘキサンテレフタレート、ポリヒドロキシベンゾエート、コポリエーテルエステル又はＵＰＥＳ（不飽和ポリエステル）、ＰＡ（ポリアミド、例えばジアミン及びジカルボン酸から、及び／又はアミノカルボン酸又は対応するラクタムから誘導されるポリアミド、例えばポリアミド４、ポリアミド６、ポリアミド６／６、６／１０、６／９、６／１２、４／６、６６／６、６／６６、ポリアミド１１、ポリアミド１２、部分的に芳香族の（コ）ポリアミド、例えば芳香族ジアミン及びアジピン酸ベースのポリアミド、アルキレンジアミン及びイソ−及び／又はテレフタル酸及びそれらのコポリアミドから調製されるポリアミド、コポリエーテルアミド、コポリエステルアミド及びその種のもの）、ＴＰＵ（ウレタンベースの熱可塑性エラストマー）、ＰＳ（ポリ（スチレン））、ＨＩＰＳ（高衝撃性ポリ（スチレン））、ＰＣ（ポリカーボネート）、例えばポリ（芳香族カーボネート）又はポリ（脂肪族カーボネート）、例えばコモノマーとして、ビスフェノールＡ及び"炭酸"単位又は他のビスフェノール及び／又は二炭酸単位に基づくもの、ＰＣ／ＡＢＳ（ポリカーボネート／アクリロニトリル−ブタジエン−スチレンブレンド）、ＡＢＳ／ＰＢＴ（アクリロニトリル−ブタジエン−スチレン／ポリ（ブチレンテレフタレート）ブレンド）、ＰＶＣ（ポリ塩化ビニル））；ＰＶＣ／ＡＢＳ（ポリ塩化ビニル）／アクリロニトリル−ブタジエン−スチレンポリマー）、ＰＶＣ／ＡＳＡ（ポリ塩化ビニル）／アクリロニトリル（acrylonbitrile）−スチレン−アクリレート）、ＰＶＣ／アクリレート（アクリレート−変性ＰＶＣ）及びイオノマー（（少なくとも部分的に）イオン化された共重合体及び電気的に中性のモノマー）。
【００３７】
１つの有利な例において、ポリマー基材はポリオレフィン（例えば高結晶性ＰＰ）、ＰＣ／ＡＢＳ、ＡＢＳ、ポリアミド、例えばＰＡ−６、又はポリオレフィンゴム又はＴＰＥ、又は例えば実施例に特に記載されているポリマーである。
【００３８】
ポリオレフィンの例は以下である：モノオレフィン及びジオレフィンのポリマー、例えばポリプロピレン、特にＰＰブロックコポリマー、ランダムコポリマー、又はある場合には、ＰＰホモポリマー、例えば高結晶性ポリプロピレン（ＨＣＰＰ）、ポリブト−１−エン、ポリ−４−メチルペント−１−エン、ポリイソプレン又はポリブタジエン、並びにシクロオレフィン、例えばシクロペンテン又はノルボルネンのポリマー、ポリエチレン（場合により架橋している）、例えば高密度ポリエチレン（ＨＤＰＥ）、高密度且つ高分子量のポリエチレン（ＨＤＰＥ−ＨＭＷ）、高密度且つ超高分子量のポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、超低密度ポリエチレン（ＶＬＤＰＥ）及び超低密度ポリエチレン（ＵＬＤＰＥ）、又は先程述べた２つ以上のポリマーの混合物、例えば、ポリプロピレンとポリイソブチレンとの混合物、ポリエチレンとの混合物（例えばＰＰ／ＨＤＰＥ又はＰＰ／ＬＤＰＥ）、又は異なる種類のポリエチレン（例えばＬＤＰＥ／ＨＤＰＥ）、モノオレフィン及びジオレフィンの同士のコポリマー、又は他のビニルモノマーとのコポリマー、例えばエチレン／プロピレンコポリマー、直鎖状低密度ポリエチレン（ＬＬＤＰＥ）及びそれらと低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキサンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマー、及び一酸化炭素とのそれらのコポリマー、並びにエチレンとプロピレン及びジエン、例えばヘキサジエン、ジシクロペンタジエン又はエチリデン−ノルボルネンとのターポリマー；及びかかるコポリマー同士の混合物、又は上記の他のポリマーとの混合物、例えばポリ（プロピレン／エチレン−プロピレン）コポリマー、ＬＤＰＥ／エチレン−酢酸ビニルコポリマー（ＥＶＡ）、ＬＬＤＰＥ／ＥＶＡ）又はその種のもの。
【００３９】
例えば、適切なポリオレフィンはＷＯ２００６／００３１２７号（Ｃｉｂａ）に記載される通りである。
【００４０】
本発明によれば、有利なポリプロピレンは、ホモポリプロピレン、又はプロピレンのコポリマー、又はそれらのブレンドであってよい。コポリマーは２つ以上のモノマー単位を含んでよく、最も有利にはプロピレンと２個又は４個〜約２０個の炭素原子を有するα−オレフィンとのランダムコポリマーである。このプロピレンポリマーの製造方法に特に限定されない。しかしながら、一般に、ポリマーは一段階の又は多段階の反応器内でプロピレンのホモ重合によって得られるプロピレンホモポリマーである。コポリマーは、一段階の又は多段階の反応器内で、プロピレンと、２個又は４個〜約２０個の炭素原子を有するα−オレフィン、有利にはエチレンとの共重合によって得られてよい。重合法は、慣用のチグラー・ナッタ触媒又は単座、メタロセン触媒系を使用して、高圧、スラリー、ガス、かさ、又は液相、又はそれらの組み合わせを含む。使用される触媒は、有利には高立体特異性を有するものである。重合は、連続又はバッチプロセスによって実行してよく、且つ連鎖移動剤、脱気剤、又は適用可能であると考えられる他のかかる添加剤の使用を含んでよい。
【００４１】
本発明の有利なプロピレンポリマーは、一般的に、０．９３６ｇ／ｃｍ３のアイソタクチックポリプロピレンの密度を基準として、約２５％より高い、有利には約３５％より高い、最も有利には約５０％より高い結晶性を本質的に有してよい。これはランダム又はブロックコポリマーであってよい。プロピレンポリマーは、本明細書に記載された通り、ホモポリプロピレン、及び／又はランダム、及び／又はブロックコポリマーの組み合わせであってよい。
【００４２】
上のプロピレンポリマーがランダムコポリマーである場合、コポリマー中の共重合したα−オレフィンのパーセンテージは、一般に、約７モル％まで、有利には約１モル％〜約５モル％、最も有利には２モル％〜約４モル％である。有利なα−オレフィンは、２個又は４個〜約１２個の炭素原子を含有し、最も有利には４個〜約８個の炭素原子を含有する。最も有利なα−オレフィンはエチレンであり、他の有利なα−オレフィンとして、例えば、ブテン、ヘキセン及びオクテンが挙げられるが、これらは本発明の第１の実施態様において制限するものとして理解されていない。１つ、又は２つ以上のα−オレフィンはプロピレンと共重合することができる。
【００４３】
例示的なα−オレフィンは、エチレン、ブテン−１、ペンテン−１，２−メチルペンテン−１，３−メチルブテン−１、ヘキセン−１，３−メチルペンテン−１，４−メチルペンテン−１，３，３−ジメチルブト−１−エン、ヘプト−１−エン、ヘックス−１−エン、メチルヘックス−１−エン、ジメチルペント−１−エン、トリメチルブト−１−エン、エチルペント−１−エン、オクト−１−エン、メチルペント−１−エン、ジメチルヘックス−１−エン、トリメチルペント−１−エン、エチルヘックス−１−エン、メチルエチルペント−１−エン、ジエチルブト−１−エン、プロピルペント−１−エン、デク−１−エン、メチルノン−１−エン、ノン−１−エン、ジメチルオクト−１−エン、トリメチルヘプト−１−エン、エチルオクト−１−エン、メチルエチルブト−１−エン、ジエチルヘックス−１−エン、ドデカ−１−エン及びヘキサドデカ−１−エンからなる群から選択してよい。含有率が高すぎる場合、非結晶性成分の量が増加し、その結果、このブレンドは「付着性」又は「粘着性」である成形品を製造しがちである。しかしながら、これを避けるための適量は、当業者にとって、容易に見出すことができる。ある用途の場合、このような「付着性」又は「粘着性」の触感が要求されることがあり、従って、好ましくないにもかかわらず、本発明にとって有用であり得ることに留意すべきである。
【００４４】
ポリプロピレンブレンドのゴム状成分は、例えば、約５〜約１０質量％以下の結晶性材料を含有する、本質的に高分子量の、非晶質又は低結晶質の成分である。ゴム状成分は、一般的に、例えば、約１００，０００を上回る分子量を有することができ、且つ一般的に、例えば、ブレンドに対して、約５０質量％まで（場合により更に一層、例えば、７０質量％まで）の量で存在し、有利には約２〜約５０質量％、更に有利には約５〜約４０質量％、最も有利には約１０（例えば、２０）〜約３０質量％の範囲で存在することができる。ゴム状成分は、有利には、耐衝撃性を高めるのに充分な量でポリプロピレンに添加されるが、得られた成形物品の弾性率を実質的に低下させない。これは、タルク又はガラス繊維などの充填剤の使用によって調整することができ、ここでは２つの実施例、又は同種のものを記載するのみである。
【００４５】
ゴム状ポリオレフィンはエチレン−α−オレフィンコポリマーゴムであってよく、ここでα−オレフィンは３個〜約２０個の炭素原子を含有し、エチレンは約８０モル％まで、有利には約２０モル％〜約８０モル％の範囲、更に有利には約４０モル％〜約６０モル％の範囲の量で存在する。プロピレンポリマーとブレンドするための最も有利なゴム化合物は、エチレンプロピレンランダムコポリマーである。ゴムコポリマーは、エチレン−α−オレフィン−非共役ジエンコポリマーであってもよく、その際、ジエンは例えば、シクロペンタジエン、ヘキサジエン、オクタジエン、ノルボルナジエン又は類似物を含む。ゴムは天然ゴム；イソブテンゴム、ブタジエンゴム、ポリイソプレン、１，２−ポリブタジエン、スチレン−ブタジエンランダムコポリマーゴム、クロロプレンゴム、ニトリルゴム、スチレン−イソプレンコポリマー、スチレン−イソプレン−スチレンブロックコポリマーゴム、エチルビニル−アセテート、水素化スチレン−ブタジエンコポリマ−、水素化スチレン−イソプレンコポリマー、又は２つ以上のそれらの混合物であってもよい。エチレンコポリマーゴムは、単独で又はそれらの混合物として使用できる。
【００４６】
本発明によるポリオレフィンとゴム状成分との混合物は、一般的にゴム含有率に依存する熱可塑性ポリオレフィン（ＴＰＯ）又は熱可塑性エラストマー（ＴＰＥ）として公知である。ＴＰＯは基本的に、ポリオレフィンとして上述されたポリオレフィンと、耐衝撃性改質剤の形のゴム状成分、例えばエチレン−プロピレン−ジエンモノマーコポリマー（ＥＰＤＭ）、エチレンとより高級のα−オレフィンとのコポリマー（例えばエチレン−オクテンコポリマー）、ポリブタジエン、ポリイソプレン、スチレン−ブタジエンコポリマー、水素化スチレン−ブタジエンコポリマー、スチレン−イソプレンコポリマー、水素化スチレン−イソプレンコポリマー及び類似物のものとのブレンドである。これらのブレンドは一般に、ＴＰＯ（熱可塑性ポリオレフィン）として示される。例えば、適切なＴＰＯは約１０〜約９０質量パーセントのプロピレンホモポリマー、コポリマー又はターポリマー、及び約９０〜約１０質量パーセントの、エチレンとＣ３〜Ｃ８−アルファ−オレフィンとの弾性コポリマーを有する。かかるＴＰＯは、反応器内処理又はコンパウンディング、即ち、溶融混合によって、並びにその両方の連続併用によって製造することができる。
【００４７】
例えば、適切なＴＰＯはＵＳ６０４８９４２号（Ｍｏｎｔｅｌｌ）内に開示されている。ＴＰＯとして特に有利なものは、Ｄａｐｌｅｎ（登録商標)（Borealis AG、ウィーン、オーストリア）の商品名で市販されており、特に実施例に記載されたものである。
【００４８】
ポリオレフィン及びゴム変性ポリオレフィンは、有利であるが、単独では本組成物のポリマー基材になり得ない。ポリオレフィンと他のポリマーとのコポリマー、又はポリオレフィンと上記の他のポリマーとのブレンドは、ポリマー基材として除外されない。
【００４９】
本発明によるゴム変性ポリオレフィンは、有利には、質量を基準として、２０〜８０％、更に有利には４０〜９８％、例えば、６０〜９８％で、全ポリマー組成物中に存在する。
【００５０】
ゴム状成分のモル質量は、一般的に約１００，０００を上回る。しかしながら、ポリプロピレン−ゴムブレンドを、押出機、ブレンダー、又は混合工程において混練できるならば、１００，０００を上回る量は重大ではない。低すぎる分子量は、ゴムとポリプロピレンとのブレンドが困難になるので、重大である。
【００５１】
既に述べられた成分に加えて、１つ以上の更なる慣用の添加剤は、本発明によるポリマー組成物中に存在し得る：
従って、本発明のポリマー組成物（ポリマー基材）は、場合により、組成物の質量を基準として、約０．０１〜約５質量％、有利には約０．０２５〜約２質量％、特に約０．１〜約１質量％の１つ以上の更なる添加剤、例えば以下に列記される化合物、及び場合により（又は有利には）追加的に４０質量％まで、例えば０〜３５質量％、例えば１０〜２５質量％又は２５〜４０質量％の充填剤、例えば、タルク（滑石）、珪灰石、ガラス繊維、炭素繊維、炭酸カルシウム、又はそれらの混合物を含有する。
【００５２】
全ての質量パーセントのデータは、別段の記載がなければ、全てのそれらの成分を含有する最終の（ポリマー）組成に関連する。
【００５３】
更に有利には、本発明の実施態様に有用な組み合わせは、組成物の質量を基準として、それぞれ、２０〜９８質量％、更に有利には４０〜９８質量％、例えば、６０〜９８質量％の量でゴム変性ポリプロピレン、特にＴＰＯを含み、０〜４０質量％、例えば、１０〜２５質量％又は２５〜４０質量％の量で充填剤、特にタルクを含み、０．５〜３質量％の量でグラフトポリマー、特に有利なものとして上下に記載されたものを含み、０．０１〜１質量％の量で不飽和脂肪酸アミド、特にエルクアミド、オレアミド又はそれらの混合物を含み、且つ０．０１〜１質量％の量で減摩剤、特にＰＴＦＥ、グラファイト、硫化モリブデン又は硫化タングステン、又は２つ以上のそれらの混合物を含む。
【００５４】
更に一層有利には、本発明の実施態様に有用な組み合わせは、組成物の質量を基準として、それぞれ、２０〜９８質量％、更に有利には４０〜９８質量％、例えば、６０〜９８質量％の量でゴム変性ポリプロピレン、特にＴＰＯを含み、０〜４０質量％、例えば、１０〜２５質量％又は２５〜４０質量％の量で充填剤、特にタルクを含み、０．５〜３質量％の量でグラフトされたα−オレフィンポリマー、特に無水マレイン酸でグラフトされたＰＰ（ＰＰ−グラフト−ＭＡ）又は無水マレイン酸でグラフトされたＰＥ（ＰＥ−グラフト−ＭＡ）を含み、０．２〜１質量％（有利には０．１〜０．４５質量％）の量で不飽和脂肪酸アミドを含み、且つ０．２〜１質量％の量で減摩剤、特にＰＴＦＥ、ＰＦＡ、ＦＥＰ、ＥＴＦＥ、ＥＣＴＦＥ、ＰＶＤＦ、ＰＣＴＦＥ、ＣＴＦＥ、ＦＦＫＭ、ＦＰＭ／ＦＫＭ及び／又はグラファイト及び／又は金属硫化物を含む。
【００５５】
最も有利には、本発明の実施態様に有用な組み合わせは、組成物の質量を基準として、それぞれ、２０〜９８質量％、例えば、６０〜９８質量％又は４０〜６０質量％の量でゴム変性ポリプロピレンを含み、０〜４０質量％、例えば、１０〜２５質量％又は２５〜４０質量％の量で充填剤、特にタルクを含み、０．５〜３質量％の量でグラフトされたα−オレフィンポリマー、特に無水マレイン酸でグラフトされたＰＰ（ＰＰ−グラフト−ＭＡ）又は無水マレイン酸でグラフトされたＰＥ（ＰＥ−グラフト−ＭＡ）を含み、０．２〜０．５質量％（有利には０．１〜０．４５質量％）の量でエルクアミド、オレアミド又はそれらの混合物を含み、且つ０．２〜１質量％の量で減摩剤として、ポリテトラフルオロエチレン及び／又はグラファイト及び／又は金属硫化物を含む。
【００５６】
前の段落及び以下の段落に記載された有用な組み合わせは、本発明の実施態様における定義で使用することができ、また得られたポリマー混合物及び最終製品の定義についても使用できる。
【００５７】
本発明は、特に請求項、更に特に従属項に記載された実施態様に関する。従って請求項は参照により本明細書に含まれる。
【００５８】
更に本発明の重要な実施態様は、以下のように特徴付けられる：
本発明は特に、ゴム変性ポリマーはポリプロピレンとゴム状成分との混合物である、上記又は下記の本発明の実施態様に関する。有利には、ポリプロピレンは、ＰＰブロックコポリマー、ランダムコポリマー、又はある場合には、ＰＰホモポリマー、又は二元の、三元の、又はさらに四元のそれらの混合物からなる群から選択される。有利には、ポリプロピレンブレンドのゴム状成分は、特に、α−オレフィンが３個〜約２０個の炭素原子を含有し、エチレンが約８０モル％までの量で存在するエチレン−α−オレフィンコポリマーゴム；エチレンプロピレンランダムコポリマー；ジエンが例えば、シクロペンタジエン、ヘキサジエン、オクタジエン又はノルボルナジエンを含む、エチレン−α−オレフィン−非共役ジエンコポリマー；天然ゴム；イソブテンゴム；ブタジエンゴム；ポリイソプレン；１，２−ポリブタジエン；スチレン−ブタジエンランダムコポリマーゴム；クロロプレンゴム；ニトリルゴム；スチレン−イソプレンコポリマー；スチレン−イソプレン−スチレンブロックコポリマーゴム；エチルビニル−アセテート；水素化スチレン−ブタジエンコポリマー；水素化スチレン−イソプレンコポリマー；又は２つ以上のそれらの混合物である。あるいは、ゴム状成分は、エチレンベースのポリマー、特に限定されずに、エチレン−プロピレン（ＥＰ）、エチレン−ブテン（ＥＢ）、エチレン−ヘキセン（ＥＨ）、又はエチレン−オクテン（ＥＯ）ポリマー及び／又はそれらの混合物である。かかるエチレンベースのゴム状ポリマーは既に市販されており、Engage(登録商標)（ＥＰ、ＥＢ、ＥＯ、Dow Chemicalから入手可能）という名称の銘柄が特に関連している。
【００５９】
最も有利には、ここに記載された本発明の実施態様において使用されるゴム変性ポリマーはＴＰＯである。
【００６０】
本発明の実施態様におけるグラフトポリマーは、有利には特に無水マレイン酸でグラフトされたＰＰ（ＰＰ−グラフト−ＭＡ）又は無水マレイン酸でグラフトされたＰＥ（ＰＥ−グラフト−ＭＡ）、又は２つ以上のそれらの混合物である。
【００６１】
１つ以上の更なる添加剤は、例えば、それらから及び上記又は下記に示された量で存在してよい。例えば、成核剤が存在してよい。
【００６２】
本発明の別の実施態様において、全ての他の実施態様において減摩剤は有利にはＰＴＦＥ又はグラファイトであるか、又は金属硫化物、例えば、硫化モリブデン又は硫化タングステンであるか、又は２つ以上のこれらの混合物であり；且つ脂肪酸アミドはエルクアミド、オレアミド又はそれらの混合物である。
【００６３】
本発明は、一実施態様において、本発明及び特に請求項による方法又は工程によって製造された、ポリマー物品にも関する。
【００６４】
本発明は、更にそれぞれの部品を形成することを含む、自動車内装部品、特にインストルメントパネル又は内装品の、本明細書中の実施態様による製造方法にも関する。
【００６５】
本発明は、更にそれぞれの部品を形成することを含む、自動車外装部品、特にバンパー又は外装品の、本明細書中の実施態様による製造方法にも関する。
【００６６】
一実施態様において、本発明は、有利には本明細書で有利なものとして示された量で、ＰＰ−グラフト−ＭＡ、エルクアミド及びグラファイトを含む、本明細書に記載された方法、使用又は工程によって得られる組成物にも関する。あるいは、エルクアミドがオレアミドで置換される又はそれと組み合わせられる、同じ組成物が有利である。
【００６７】
一実施態様において、本発明は、有利には本明細書で有利なものとして示された量で、ＰＥ−グラフト−ＭＡ、エルクアミド及びグラファイトを含む、本明細書に記載された方法、使用又は工程によって得られる組成物にも関する。あるいは、エルクアミドがオレアミドで置換される又はそれと組み合わせられる、同じ組成物が有利である。
【００６８】
更に別の実施態様において、本発明は、有利には本明細書で有利なものとして示された量で、ＰＰ−グラフト−ＭＡ、エルクアミド及びＰＴＦＥを含む、本明細書に記載された方法、使用又は工程によって得られる組成物にも関する。あるいは、エルクアミドがオレアミドで置換される又はそれと組み合わせられる、同じ組成物が有利である。
【００６９】
更に別の実施態様において、本発明は、有利には本明細書で有利なものとして示された量で、ＰＥ−グラフト−ＭＡ、エルクアミド及びＰＴＦＥを含む、本明細書に記載された方法、使用又は工程によって得られる組成物にも関する。あるいは、エルクアミドがオレアミドで置換される又はそれと組み合わせられる、同じ組成物が有利である。
【００７０】
更に別の実施態様において、本発明は、有利には本明細書で有利なものとして示された量で、ＰＰ−グラフト−ＭＡ、エルクアミド及び金属硫化物、特にモリブデン及び／又はタングステン硫化物を含む、本明細書に記載された方法、使用又は工程によって得られる組成物にも関する。あるいは、エルクアミドがオレアミドで置換される又はそれと組み合わせられる、同じ組成物が有利である。あるいは、エルクアミドがオレアミドで置換される又はそれと組み合わせられる、同じ組成物が有利である。
【００７１】
更に別の実施態様において、本発明は、有利には本明細書で有利なものとして示された量で、ＰＥ−グラフト−ＭＡ、エルクアミド及び金属硫化物、特にモリブデン硫化物及び／又はタングステン硫化物を含む、本明細書に記載された方法、使用又は工程によって得られる組成物にも関する。あるいは、エルクアミドがオレアミドで置換される又はそれと組み合わせられる、同じ組成物が有利である。
【００７２】
本明細書に記載されたポリマーベースの製品の製造は、有利には、追加の工程段階として、射出成形によって又はブロー成形によって行われる。
【００７３】
本発明による使用又は方法において、減摩剤、グラフトポリマー、ゴム変性ポリオレフィン、不飽和酸アミド及び場合により１つ以上の添加剤、及び場合により１つ以上の充填剤、例えば、タルク、珪灰石、炭酸カルシウム、ガラス繊維などは、当業者の観点から許容されるオーダーで、又は必要に応じて（例えば、技術的な装備の制限などを考慮して）、特に溶融混練工程で、混合される。
【００７４】
一般に、組成物は、有利には、ポリプロピレン組成物と、本発明による減摩剤、グラフトポリマー、不飽和酸アミド及び任意の添加剤及び／又は充填剤の組み合わせとの溶融混合によって形成される。
【００７５】
充填剤、例えばタルク及び珪灰石及び他の加工添加剤を、本発明による組成物中に含ませてもよい。ポリマー分野で普及している他の慣用の及び／又は機能性の添加剤も同様に存在してよい。
【００７６】
従って、本発明は、例えば、自動車分野での試みで、様々な種類の製品にとって魅力的な及び有用な表面を有する高引掻耐性の物品の製造を可能にする。
【００７７】
向上した引掻耐性が今なお必要とされている主要な基材（物品のための素地を意味する）は、タルクが充填されたＰＰコポリマー又はＰＰベースのＴＰＥ（表皮）のような基材である。これらの材料の組成が広い範囲で変化するので、引掻耐性（及び低光沢も）が、使用される樹脂、エラストマー及びタルクの種類及び含有率、安定剤及び共添加剤、並びに顔料及び他の充填剤に依存することは明らかである。さらには、加工条件及び表面模様（きめ）も重要な役割を果たす。
【００７８】
これらの新規材料は、（少なくとも有利には）いかなるコーティングも用いないで使用することが意図されており、ポジ型（表皮形成の間にきめをつけられる）及びネガ型（金型工具内にきめをつけられる）の両方の成形工程のために使用してよい。
【００７９】
本発明によって形成されたポリマー組成物は、向上した引掻耐性に加えて、さらに他の好適な特性、例えば、良好な又は更に向上した機械的特性を示す。
【００８０】
従って本発明は、特に、ポリマー物品（物品という用語は、ここでは、平坦な製品、例えば膜又は表皮、又は例えば、射出成形又はブロー成形によって製造された三次元の製品を含む）の引掻耐性を向上させる方法又は工程及び／又はポリマー物品（ポリマー最終製品）を製造する方法又は工程を含み、該方法又は工程は、かさ高い出発ゴム変性ポリオレフィン混合物に、グラフトポリマーと組み合わせて減摩剤、及び更に不飽和脂肪酸アミドを、（特に、しかしながら、それぞれ減摩剤の添加を必要としない、他の点では同一の混合物と比較して）引掻耐性を向上させるために、場合により更に成分の浸出を減らすために及び／又は光曝露の間のゴム変性ポリオレフィンの粘着性の増大傾向を低減するために（特に溶融混合によって）添加し、次いで物品を形成することを含む。有利には、減摩剤及び更にグラフトポリマー及び不飽和酸アミドの量は、追加されていない組成物と比較して（しかしながら、他の点では同一である）、引掻耐性を向上させるために（及び場合により更に成分の浸出を減らすために及び／又は光曝露時のゴム変性オレフィンの粘着性の増大傾向を低減させるために）追加される。更に、例えば、異なる目的を有する１つ以上の更なる慣用の添加剤を追加してよい。有利には、製造されるべきポリマー物品の製造条件は、グラフトポリマー及び不飽和酸アミド、特に前述の量及び／又は種類に加えて、減摩剤の添加が、選択された工程条件と組み合わせて、減摩剤の添加がない点以外では同一の組成物を有する物品と比較して向上した引掻耐性をもたらすように選択される。
【００８１】
ポリマー最終製品は、ポリマー物品又はポリマー製品（物品という用語は、ここでは、平坦な製品、例えば膜又は表皮、又は例えば、射出成形又はブロー成形によって製造された三次元の製品を含む）であり、その際、自動車分野、例えば、内装用途に見られる最も高い水準の興味は、インストルメントパネル構造、コンソール、他の内装装備品、インストルメントパネル、例えば、ドアパネルの表皮、さらにシート部品、ハンドル、荷台の裏張り、エンジン室の部品又は類似物において見られる。しかしながら、自動車分野以外の用途においても、例えば、機械のハウジング、器具、消費者又は電子素子、屋外用車両及び素子又は任意の他の部品のために、又は電気器具及び包装市場において、良好な引掻耐性、有利には良好な機械的強度及び好ましい光学特性、例えば、低光沢を必要としている。
【００８２】
本発明による熱可塑性樹脂組成物は、公知の方法、例えば熱成形、押出、繊維性基材の加工、シート成形、又は特に成形、例えば押出成形、真空成形、プロファイル成形、発泡成形、射出成形、ブロー成形、圧縮成形、回転成形などによって様々な物品に成形できる。
【００８３】
一般に、本開示内の、発明１、２又はそれより上、全てまでの各実施態様について、より一般的な用語を、本発明のさらに有利な実施態様をもたらすために上記及び下記のより特定の定義によって置き換えることができる。
【００８４】
不定冠詞"ａ"又は"ａｎ"が使用される場合、これは「少なくとも１つ」、例えば「１つ又はそれより多く」を含むことが意図されており、不定冠詞を備えた特徴に関して"ｔｈｅ"が使用される場合、これも「すくなくとも１つ」を意味することが意図されている。
【００８５】
本発明によって形成されたポリマー組成物は、適切な光沢及び適切な他の物理的特性に加えて、向上した引掻耐性を示す。
【００８６】
「約」が使用される場合、これは、「約」の後に示される数値のわずかなばらつき（しばしば、技術的な実行において不可避である）の可能性があること、例えば、示された数値の±１０％、例えば±３％の範囲内で可能性があることを意味することを意図している。また、「約」のない数が本開示内に示される場合、これは「約」の数値を意味するものとして、有利には正に定義される通りに、最も有利には「厳密に」理解されるべきである。
【００８７】
引掻耐性を「向上させる」とは、特に引掻耐性を増大又は促進させることを意味し、即ち、得られる材料又は製品のスクラッチをかなり低減させることである。引掻耐性の測定方法についての比較例は実施例に記載されている。
【００８８】
さらに、本発明による方法又は使用における工程条件を、光沢の低減が可能ではない条件と比較して引掻耐性を向上させるように修正してよい。パラメータの中で、例えば、コンパウンディング及び例えば、射出成形の間の溶融温度、スループット、即ち材料を所望の製品（例えば成形のための型、押出、ノズル又は類似物）を成形する装置に移動させる速度、成形ための型を充填するための温度（特に導入前の金型の温度）、装置形成のための温度、固体製品の加工温度などを調整してよい。しかしながら、本発明はかかる特定条件に限定されない。当業者は、実施例内の明証にも基づいて、好都合に、非常に限定的な数の実験によって適切な工程条件を考案することができる。例えば、成形による物品の形成の場合、さらなる実験が必要とされる場合、少なくとも開始点として、成形の温度を約２０〜約６０℃の範囲内、例えば２０〜３０℃の範囲内で選択でき、射出温度を有利には２００〜２８０℃の範囲内、例えば２００〜２５０℃の範囲内で選択でき、且つ、実施例内に示される機器の条件下での射出速度を有利には５ｍｍ／秒〜１２０ｍｍ／秒、例えば約１０〜約１００ｍｍ／秒の範囲内で選択できる。他の適切な条件が実施例に示されており、例えば、混合がミキサー中で可能であり、次いで例えば、１９０〜２３０℃で押出機中でペレットにコンパウンディングし、その後、例えば、約２００〜２５０℃で射出成形する。
【００８９】
添加できる更なる添加剤の中で、以下のものが、単独で、又は２つ以上の組み合わせで存在してよい：
【００９０】
１．酸化防止剤
１．１．アルキル化モノフェノール類、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（ｏｃ−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、ノニルフェノール（側鎖内で直鎖又は分岐鎖であってよい）、例えば、２，６−ジ−ノニル−４−メチルフェノール、２，４−ジメチル−６−（１−メチルウンデカ−１−イル）フェノール、２，４−ジメチル−６−（１−メチルヘプタデカ−１−イル）フェノール、２，４−ジメチル−６−（１−メチルトリデカ−１−イル）フェノール、又はそれらの２つ以上の混合物。
【００９１】
１．２．アルキルチオメチルフェノール類、例えば２，４−ジオクチルチオメチル−６−ｔｅｒｔ−ブチルフェノール−２，４−ジオクチル−チオメチル−６−メチルフェノール、２，４−ジオクチルチオメチル−６−エチルフェノール、２，６−ジ−ドデシルチオメチル−４−ノニルフェノール。
【００９２】
１．３．ヒドロキノン及びアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００９３】
１．４．トコフェロール類。
【００９４】
１．５．ヒドロキシル化チオジフェニルエーテル類。
【００９５】
１．６．アルキリデンビスフェノール類、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２１−メチレンビス（４−メチル−６−シクロヘキシルフェノール）ｌ、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３−ｔｅｒｔ−ブチル−４−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２−ヒドロキシ−５−メチルベンジル）−６−ｔｅｒｔ−ブチル−４−メチルフェニル］テレフタレート］、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００９６】
１．７．ベンジル化合物、例えば３，５，３’，５−テトラ−ｔｅｒｔ−ブチル−４，４’−ジヒドロキシジベンジルエーテル。
【００９７】
１．８．ヒドロキシベンジル化マロネート類。
【００９８】
１．１０．他のトリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス−（３，５−ジ−ｔｅｒｔ−ブチル−４−ヒドロキシフェノキシ）−１，２，３−トリアジン、１，３，５−トリス−（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス−（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００９９】
１．１１．ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホネート、ジオクタデシル−５−ｔｅｒｔ−ブチル−ヒドロキシ−３−メチルベンジルホスホネート、３，５−ジ−ｔｅｒｔ−ブチル−４−ヒドロキシベンジルホスホン酸のモノエチルエステルのカルシウム塩。
【０１００】
１．１２．アシルアミノフェノール類。
【０１０１】
１．１３．β−（３，５−ジ−ｔｅｒｔ−ブチル−４−ヒドロキシフェニル）プロピオン酸と一価又は多価のアルコールとのエステル。
【０１０２】
１．１４．β−（５−ｔｅｒｔ−ブチル−４−ヒドロキシ−３−メチルフェニル）プロピオン酸と一価又は多価のアルコールとのエステル。
【０１０３】
１．１５．β−（３，５−ジシクロヘキシル−４−ヒドロキシフェニル）プロピオン酸と一価又は多価のアルコールとのエステル。
【０１０４】
１．１６．３，５−ジ−ｔｅｒｔ−ブチル−４−ヒドロキシフェニル酢酸と一価又は多価のアルコールとのエステル。
【０１０５】
１．１７．β−（３，５−ジ−ｔｅｒｔ−ブチル−４−ヒドロキシフェニル）プロピオン酸のアミド。
【０１０６】
１．１８．アスコルビン酸（ビタミンＣ）。
【０１０７】
１．１９．アミン酸化防止剤
【０１０８】
２．紫外線吸収剤及び光安定剤。
２．１．２−（２−ヒドロキシフェニル）−２Ｈ−ベンゾトリアゾール、例えば米国特許第３００４８９６号；同第３０５５８９６号；同第３０７２５８５号；同第３０７４９１０号；同第３１８９６１５号；同第３２１８３３２号；同第３２３０１９４号；同第４１２７５８６号；同第４２２６７６３号；同第４２７５００４号；同第４２７８５８９号；同第４３１５８４８号；同第４３４７１８０号；同第４３８３８６３号；同第４６７５３５２号；同第４６８１９０５号、同第４８５３４７１号；同第５２６８４５０号；同第５２７８３１４号；同第５２８０１２４号；同第５３１９０９１号；同第５４１００７１号；同第５４３６３４９号；同第５５１６９１４号；同第５５５４７６０号；同第５５６３２４２号；同第５５７４１６６号；同第５６０７９８７号、同第５９７７２１９号及び同第６１６６２１８号内に開示される、公知の市販のヒドロキシフェニル−２Ｈ−ベンゾトリアゾール及びベンゾトリアゾール、例えば２−（２−ヒドロキシ−５−メチル−フェニル）−２Ｈ−ベンゾトリアゾール、２−（３，５−ジ−ｔ−ブチル−２−ヒドロキシフェニル）−２Ｈ−ベンゾトリアゾール、２−（２−ヒドロキシ−５−ｔ−ブチルフェニル）−２Ｈ−ベンゾトリアゾール、２−（２−ヒドロキシ−５−ｔ−オクチルフェニル）−２Ｈ−ベンゾトリアゾール、５−クロロ−２−（３，５−ジ−ｔ−ブチル−２−ヒドロキシフェニル）−２Ｈ−ベンゾトリアゾール、５−クロロ−２−（３−ｔ−ブチル−２−ヒドロキシ−５−メチルフェニル）−２Ｈ−ベンゾトリアゾール、２−（３−ｓｅｃ−ブチル−５−ｔ−ブチル−２−ヒドロキシフェニル）−２Ｈ−ベンゾトリアゾール、２−（２−ヒドロキシ−４−オクチルオキシフェニル）−２Ｈ−ベンゾトリアゾール、２−（３，５−ジ−ｔ−アミル−２−ヒドロキシフェニル）−２Ｈ−ベンゾトリアゾール、２−（３，５−ビス−α−クミル−２−ヒドロキシフェニル）−２Ｈ−ベンゾトリアゾール、２−（３−ｔ−ブチル−２−ヒドロキシ−５−（２−（ω−ヒドロキシ−オクタ−（エチレンオキシ）カルボニル−エチル）−，フェニル）−２Ｈ−ベンゾトリアゾール、２−（３−ドデシル−２−ヒドロキシ−５−メチルフェニル）−２Ｈ−ベンゾトリアゾール、２−（３−ｔ−ブチル−２−ヒドロキシ−５−（２−オクチルオキシカルボニル）−エチルフェニル）−２Ｈ−ベンゾトリアゾール、ドデシル化２−（２−ヒドロキシ−５−メチルフェニル）−２Ｈ−ベンゾトリアゾール、２−（３−ｔｅｒｔ−ブチル−２−ヒドロキシ−５−（２−オクチルオキシカルボニルエチル）フェニル）−５−クロロ−２Ｈ−ベンゾトリアゾール、２−（３−ｔｅｒｔ−ブチル−５−（２−（２−エチルヘキシルオキシ）−カルボニルエチル）−２−ヒドロキシフェニル）−５−クロロ−２Ｈ−ベンゾトリアゾール、２−（３−ｔｅｒｔ−ブチル−２−ヒドロキシ−５−（２−メトキシカルボニルエチル）フェニル）−５−クロロ−２Ｈ−ベンゾトリアゾール、２−（３−ｔ−ブチル−２−ヒドロキシ−５−（２−メトキシカルボニルエチル）フェニル）−２Ｈ−ベンゾトリアゾール、２−（３−ｔ−ブチル−５−（２−（２−エチルヘキシルオキシ）カルボニルエチル）−２−ヒド��キシフェニル）−２Ｈ−ベンゾトリアゾール、２−（３−ｔ−ブチル−２−ヒドロキシ−５−（２−イソオクチルオキシカルボニルエチル）フェニル−２Ｈ−ベンゾトリアゾール、２，２’−メチレン−ビス（４−ｔ−オクチル−（６−２Ｈ−ベンゾトリアゾール−２−イル）フェノール）、２−（２−ヒドロキシ−３−α−クミル−５−ｔ−オクチルフェニル）−２Ｈ−ベンゾトリアゾール、２−（２−ヒドロキシ−３−ｔ−オクチル−５−α−クミルフェニル）−２Ｈ−ベンゾトリアゾール、５−フルオロ−２−（２−ヒドロキシ−３，５−ジ−α−クミルフェニル）−２Ｈ−ベンゾトリアゾール、５−クロロ−２−（２−ヒドロキシ−３，５−ジ−α−クミルフェニル）−２Ｈ−ベンゾトリアゾール、５−クロロ−２−（２−ヒドロキシ−３−α−クミル−５−ｔ−オクチルフェニル）−２Ｈ−ベンゾトリアゾール、２−（３−ｔ−ブチル−２−ヒドロキシ−５−（２−イソオクチルオキシカルボニルエチル）フェニル）−５−クロロ−２Ｈ−ベンゾトリアゾール、５−トリフルオロメチル−２−（２−ヒドロキシ−３−α−クミル−５−ｔ−オクチルフェニル）−２Ｈ−ベンゾトリアゾール、５−トリフルオロメチル−２−（２−ヒドロキシ−５−ｔ−オクチルフェニル）−２Ｈ−ベンゾトリアゾール、５−トリフルオロメチル−２−（２−ヒドロキシ−３，５−ジ−ｔ−オクチルフェニル）−２Ｈ−ベンゾトリアゾール、メチル  ３−（５−トリフルオロメチル−２Ｈ−ベンゾトリアゾール−２−イル）−５−ｔ−ブチル−４−ヒドロキシヒドロシンナメート、５−ブチルスルホニル−２−（２−ヒドロキシ−３−α−クミル−５−ｔ−オクチル−フェニル）−２Ｈ−ベンゾトリアゾール、５−トリフルオロメチル−２−（２−ヒドロキシ−３−α−クミル−５−ｔ−ブチルフェニル）−２Ｈ−ベンゾトリアゾール、５−トリフルオロメチル−２−（２−ヒドロキシ−３，５−ジ−ｔ−ブチルフェニル）−２Ｈ−ベンゾトリアゾール、５−トリフルオロメチル−２−（２−ヒドロキシ−３，５−ジ−α−クミルフェニル）−２Ｈ−ベンゾトリアゾール、５−ブチルスルホニル−２−（２−ヒドロキシ−３，５−ジ−ｔ−ブチルフェニル）−２Ｈ−ベンゾトリアゾール及び５−フェニルスルホニル−２−（２−ヒドロキシ−３，５−ジ−ｔ−ブチルフェニル）−２Ｈ−ベンゾトリアゾール。
【０１０９】
２．２．２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’Ｊ４１−トリヒドロキシ及び２ｌ−ヒドロキシ−４，４’−ジメトキシ誘導体。
【０１１０】
２．３．置換された、及び置換されていない安息香酸のエステル、例えば、４−ｔｅｒｔ−ブチル−フェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル  ３，５−ジ−ｔｅｒｔ−ブチル−４−ヒドロキシベンゾエート、ヘキサデシル−Ｓ，Ｓ−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル−３，５−ジ−ｔｅｒｔ−ブチル−４−ヒドロキシベンゾエート。
【０１１１】
２．４．アクリレート及びマロネート、例えば、α−シアノ−β，β−ジフェニルアクリル酸エチルエステル、又はイソオクチルエステル、α−カルボメトキシ−ケイ皮酸メチルエステル、α−シアノ−β−メチル−ｐ−メトキシ−ケイ皮酸メチルエステル又はブチルエステル、α−カルボメトキシ−ｐ−メトキシ−ケイ皮酸メチルエステル、Ｎ−（β−カルボメトキシ−β−シアノビニル）−２−メチル−インドリン、Ｓａｎｄｕｖｏｒ（登録商標）ＰＲ２５、ジメチルｐ−メトキシベンジリデンマロネート（ＣＡＳ＃７４４３−２５−６）、及びＳａｎｄｕｖｏｒ（登録商標）ＰＲ３１、メチルピペリジン−４−イル）ｐ−メトキシベンジリデンマロネート（ＣＡＳ＃１４７７８３−６９−５）。
【０１１２】
２．５．ニッケル化合物、例えば、２，２’−チオ−ビス−［４−（１，１，３，３−テトラメチルブチルフェノール）］のニッケル錯体、ニッケルジブチルジチオカルバメート、モノアルキルエステルのニッケル塩、ケトキシムのニッケル錯体、又は１−フェニル−４−ラウロイル−５−ヒドロキシピラゾールのニッケル錯体であって、追加的な配位子を有するもの又は有さないもの。
【０１１３】
２．６．立体障害アミン安定剤、例えば４−ヒドロキシ−２，２，６，６−テトラメチルピペリジン、１−アリル−４−ヒドロキシ−２，２，６，６−テトラメチルピペリジン、１−ベンジ−４−ヒドロキシ−２，２，６，６−テトラメチルピペリジン、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖又は環式の縮合物、トリス（２，２，６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチル−ピペリジル）スクシネート、Ｎ，Ｎ’−ビス−（２，２，６，６−テトラメチル−４−ピペリジル）−ヘキサメチレンジアミンと４−モルホリノ−２，６−ジクロロ−１，３，５−トリアジンとの直鎖又は環式の縮合物、２−クロロ−４，６−ビス（４−ｎ−ブチルアミノ−２，２，６’，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンとの縮合物、８−アセチル−３−ドデシル−７，７，９，９−テトラメチル−１，３，８−トリアザスピロ［４，５］ｌデカン−２，４−ジオン、３−ドデシル−１−（２，２，６，６−テトラメチル−４−ピペリジル）−ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物、１，２−ビス（３−アミノプロピルアミノ）エタンと２，４，６−トリクロロ−１，３，５−トリアジン並びに４−ブチルアミノ−２，２，６，６−テトラメチルピペリジンとの縮合生成物（ＣＡＳ登録番号［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ［４，５］デカンとエピクロロヒドリンとの反応生成物、１，１−ビス（１，２，２，６，６−ペンタメチル−４−ピペリジル−オキシカルボニル）−２−（４−メトキシフェニル）エテン］、Ｎ，Ｎ’−ビス−ホルミル−Ｎ，Ｎ’−ビス（２，２，６，６−テトラメチル−４−ピペリジル）ヘキサメチレンジアミン、４−メトキシ−メチレン−マロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィン−コポリマーと２，２，６，６−テトラメチル−４−アミノピペリジン又は１，２，２，６，６−ペンタメチル−４−アミノピペリジンとの反応生成物。
【０１１４】
立体障害アミンは、米国特許第５９８０７８３号内に記載される化合物の１つであってもよく、その関係する箇所はここで参照をもって開示されるものとし、それは、前記の米国特許第５９８０７８３号の第６４〜７２段落に列記されている、成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）又はＩ−ｌ）、特に光安定剤１−ａ−１、１−ａ−２、１−ｂ−１、１−ｃ−１、１−Ｃ−２、１−ｄ−１、１−ｄ−２、１−ｄ−３、１−ｅ−１、ｌ−ｆ−１、１−ｇ−１、１−ｇ−２又は１−ｋ−１の化合物である。
【０１１５】
該立体障害アミンは、米国特許第６０４６３０４号及び６２９７２９９号に記載される化合物の１つであってもよく、それらの開示は本明細書に援用され、例えばその請求項１０又は３８内、又は実施例１〜１２又はＤ１〜Ｄ５に記載される化合物である。
【０１１６】
２．７．Ｎ−原子上でヒドロキシ置換アルコキシ基によって置換された立体障害アミン、例えば、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヘキサデカノイルオキシ−２，２，６，６−テトラメチルピペリジン、１−オキシル−４−ヒドロキシ−２，２，６，６−テトラメチルピペリジンとｔ−アミルアルコールからの炭素残基との反応生成物、１−（２−ヒドロキシ−２−メチルプロポキシ）−４−ヒドロキシ−２，２，６，６−テトラメチルピペリジン、１−（２−ヒドロキシ−２−メチルプロポキシ）−４−オキソ−２，２，６，６−テトラメチルピペリジン、ビス（１−（２−ヒドロキシ−２−メチルプロポキシ）−２，２，６，６−テトラメチルピペリジン−４−イル）セバケート、ビス（１−（２−ヒドロキシ−２−メチルプロポキシ）−２，２，６，６−テトラメチルピペリジン−４−イル）アジペート、ビス（１−（２−ヒドロキシ−２−メチルプロポキシ）−２，２，６，６−テトラメチルピペリジン−４−イル）スクシネート、ビス（１−（２−ヒドロキシ−２−メチルプロポキシ）−２，２，６，６−テトラメチルピペリジン−４−イル）グルタレート、及び２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジンなどの化合物。
【０１１７】
２．８．オキサミド類。
【０１１８】
２．９．トリス−アリール−ｏ−ヒドロキシフェニル−ｓ−トリアジン。例えば、公知の市販のトリス−アリール−ｏ−ヒドロキシフェニル−ｓ−トリアジン及び米国特許第３８４３３７１号；同第４６１９９５６号；同第４７４０５４２号；同第５０９６４８９号；同第５１０６８９１号；同第５２９８０６７号；同第５３００４１４号；同第５３５４７９４号；同第５４６１１５１号；同第５４７６９３７号；同第５４８９５０３号；同第５５４３５１８号；同第５５５６９７３号；同第５５９７８５４号；同第５６８１９５５号；同第５７２６３０９号；同第５７３６５９７号；同第５９４２６２６号；同第５９５９００８号；同第５９９８１１６号；同第６０１３７０４号；同第６０６０５４３号；同第６２４２５９８号及び同第６，２５５，４８３号内に開示されるトリアジン、例えば、４，６−ビス−（２，４−ジメチルフェニル）−２−（２−ヒドロキシ−４−オクチルオキシフェニル）−ｓ−トリアジン、Ｃｙａｓｏｒｂ（登録商標）１１６４，Ｃｙｔｅｃ社、４，６−ビス−（２，４−ジメチルフェニル）−２−（２，４−ジヒドロキシフェニル）−ｓ−トリアジン、２，４−ビス（２，４−ジヒドロキシフェニル）−６−（４−クロロフェニル）−ｓ−トリアジン、２，４−ビス［２−ヒドロキシ−４−（２−ヒドロキシエトキシ）フェニル］−６−（４−クロロ−フェニル）−ｓ−トリアジン、２，４−ビス［２−ヒドロキシ−４−（２−ヒドロキシ−４−（２−ヒドロキシエトキシ）フェニル］−６−（２，４−ジメチルフェニル）−ｓ−トリアジン、２，４−ビス［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニルイル）−６−（２−ヒドロキシ−４−オクチルオキシカルボニルエチリデンオキシフェニル）−ｓ−トリアジン、２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン、２，４−ビス（２，４−ジメチルフェニル）−６−［２−ヒドロキシ−４−（３−ベンジルオキシ−２−ヒドロキシプロピルオキシ）フェニル］−ｓ−トリアジン、２，４−ビス（２−ヒドロキシ−４−ｎ−ブチルオキシフェニル）−６−（２，４−ジ−ｎ−ブチルオキシフェニル）−ｓ−トリアジン、２，４−ビス（２，４−ジメチルフェニル）−６−［２−ヒドロキシ−４−（３−ノニルオキシ＊−２−ヒドロキシプロピルオキシ）−５−α−クミルフェニル］−ｓ−トリアジン(＊はオクチルオキシ、ノニルオキシ及びデシルオキシ基の混合物を示す)、メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝、３：５’、５：５’及び３：３’位において５：４：１の割合で��橋されたメチレン架橋ダイマー混合物、２，４，６−トリス（２−ヒドロキシ−４−イソオクチルオキシカルボニルイソプロピリデンオキシフェニル）−ｓ−トリアジン、２，４−ビス（２，４−ジメチルフェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４−（３−ブチルオキシ−２−ヒドロキシプロピルオキシ）フェニル］−ｓ−トリアジン、２，４，６−トリス［２−ヒドロキシ−４−（３−ｓｅｃ−ブチルオキシ−２−ヒドロキシプロピルオキシ）フェニル］−ｓ−トリアジン、４，６−ビス−（２，４−ジメチルフェニル）−２−（２−ヒドロキシ−４−（３−ドデシルオキシ−２−ヒドロキシプロポキシ）−フェニル）−ｓ−トリアジンと４，６−ビス−（２，４−ジメチルフェニル）−２−（２−ヒドロキシ−４−（３−トリデシルオキシ−２−ヒドロキシプロポキシ）−フェニル）−ｓ−トリアジンとの混合物、Ｔｉｎｕｖｉｎ（登録商標）４００，Ｃｉｂａ  Ｓｐｅｃｉａｌｔｙ  Ｃｈｅｍｉｃａｌｓ社、４，６−ビス−（２，４−ジメチルフェニル）−２−（２−ヒドロキシ−４−（３−（２−エチルヘキシルオキシ）−２−ヒドロキシプロポキシ）−フェニル）−ｓ−トリアジン及び４，６−ジフェニル−２−（４−ヘキシルオキシ−２−ヒドロキシフェニル）−ｓ−トリアジン。
【０１１９】
３．金属不活性化剤。
【０１２０】
４．ホスフィット及びホスホナイト類、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）−ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）  ４，４’−ビフェニレンジホスホナイト、６−イソオクチルオキシ−２，４，８，１０−テトラ−ｔｅｒｔ−ブチル−ジベンゾ［ｄ，ｆ］［１，３，２］ジオキサホスフェピン、６−フルオロ−２，４，８，１０−テトラ−ｔｅｒｔ−ブチル−１２−メチル−ジベンゾ［ｄ，ｇ］［１，３，２］ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、２，２’，２’’−ニトリロ［トリエチルトリス（３，３，５，５’−テトラ−ｔｅｒｔ−ブチル−１，１’−ビフェニル’−２，２’−ジイル）ホスフィット］、２−エチルヘキシル（３，３’，５，５−テトラ−ｔｅｒｔ−ブチル−’１，１’−ビフェニル−２，２’−ジイル’）ホスフィット。
【０１２１】
５．ヒドロキシルアミン類。
【０１２２】
６．ニトロン類。
【０１２３】
７．アミンオキシド類。
【０１２４】
８．ベンゾフラノン及びインドリノン類。
【０１２５】
９．チオ相乗剤。
【０１２６】
１０．ペルオキシド捕捉剤。
【０１２７】
１１．ポリアミド安定剤。
【０１２８】
１２．塩基性補助安定剤、例えば、メラミン、ポリビニルピロリドン、ジシアンジアミド、トリアリルシアヌレート、ウレア誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム及びパルミチン酸カリウム、ピロカテコール酸アンチモン又はピロカテコール酸亜鉛。
【０１２９】
１３．成核剤、例えば、無機物質、例えばタルク、金属酸化物、例えば二酸化チタン、酸化マグネシウム、有利にはアルカリ土類金属の燐酸塩、炭酸塩又は硫酸塩；有機化合物、例えばモノカルボン酸又はポリカルボン酸及びそれらの塩、例えば４−ｔｅｒｔ−ブチル安息香酸、アジピン酸、ジフェニル酢酸、コハク酸ナトリウム又は安息香酸ナトリウム；ポリマー化合物、例えばイオン性コポリマー（イオノマー）。他の成核剤は、糖アセタール（Ｍｉｌｌａｄ（登録商標） family from Milliken Chemical, スパータンバーグ, USA)を含み、これは清澄剤、例えば、ＥＰ１５９２７３８号、ＷＯ２００４０７２１６８号及びＵＳ  ２００７１４９６６３号に記載されたトリスアミド誘導体としても公知であり、並びに高成核剤（Ｈｙｐｅｒｆｏｒｍ（登録商標） family from Milliken Chemical, スパータンバーグ，ＵＳＡ）とも呼ばれる。有利な成核剤は、いわゆる高成核剤、例えば、１，２−シクロヘキサンジカルボン酸（Ｈｙｐｅｒｆｏｒｍ（登録商標）ＨＰＮ−２０Ｅ、Milliken Chemicalから入手可能）及びビシクロ［２．２．１］ヘプタン−２，３−ジカルボン酸（Ｈｙｐｅｒｆｏｒｍ（登録商標）ＨＰＮ−６８、Milliken Chemical社製、スパータンバーグ, USAとして入手可能)の二ナトリウム塩及び有機燐酸エステル誘導体、例えば、ＡＤＫＳＴＡＢ（登録商標）ＮＡ−１１（ＡＤＥＫＡから入手可能、日本、主成分：ナトリウム２，２’−メチレンビス（４，６−ジ−ｔｅｒｔ−ブチルフェニル）ホスフェート）、ＡＤＫＳＴＡＢ（登録商標）ＮＡ−２１（ＡＤＥＫＡから入手可能、日本；主成分：アルミニウム−ヒドロキシ−ビス［２，２’−メチレンビス（４，６−ジ−ｔｅｒｔ−ブチルフェニル）ホスフェート］）及びＡＤＫＳＴＡＢ（登録商標）ＮＡ−７１（ＡＤＥＫＡから入手可能、日本；主成分：リチウム２，２’−メチレンビス（４，６−ジ−ｔｅｒｔ−ブチルフェニル）ホスフェート）、及び／又はＣｉｂａ（登録商標）ＩＲＧＡＳＴＡＢ（登録商標）ＮＡ２８７（Ｃｉｂａ  ＡＧから入手可能な商標つきの高効率の成核剤、Ｂａｓｅｌ、スイス）を含む。本発明に関する特定の興味の他の成核剤は、ＰＰのためのβ−成核剤、例えば、ＮＪＳＴＡＲ（登録商標）ＴＦ１  （新日本理化株式会社から入手可能、日本）並びにＴＮＢ−５（様々な商品名で種々の中国の供給者から入手可能なシクロヘキシルテレフタルアミド誘導体）を含む。本発明に関する興味深い更に別の成核剤は、清澄剤ＲＩＫＡＣＬＥＡＲ（登録商標）ＰＣ１（Ｒｉｋａによって分配される、ＵＫ）であり、これはＮＪＳＴＡＲ（登録商標）ＰＣ−１（新日本理化株式会社によって製造される、日本）と同じである。
【０１３０】
１４．充填剤及び強化剤、例えば、炭酸カルシウム、シリケート、ガラス繊維、炭素繊維、ガラス球、アスベスト、タルク、ウォラストナイト、カオリン、マイカ、硫酸バリウム、金属酸化物及び水酸化物、カーボンブラック、グラファイト、木粉及び他の天然物の粉末又は繊維（例えば、大麻、ケナフ及びサイザル麻など）、合成繊維。
【０１３１】
１５．分散剤、例えばポリエチレンオキシドワックス又は鉱油。
【０１３２】
１６．他の添加剤、例えば可塑剤、潤滑剤、乳化剤、顔料、染料、蛍光増白剤、流動添加剤、触媒、流動調節剤、スリップ剤、架橋剤、架橋促進剤（crosslinking booster）、ハロゲン捕捉剤、煙抑制剤、難燃剤、帯電防止剤、透明剤、例えば置換された、及び置換されていないジベンジリデンソルビトール、ベンゾキサジノンＵＶ吸収剤、例えば２，２’−ｐ−フェニレン−ビス（３，１−ベンゾキサジン−４−オン）、Ｃｙａｓｏｒｂ（登録商標）３６３８（ＣＡＳ＃１８６００−５９−４）、及び／又は膨張剤。
【０１３３】
有利な更なる添加剤は、ヒンダードアミン光(特にＵＶ）安定剤、ヒンダードフェノール、ホスフィット、ベンゾフラノン安定剤及びヒドロキシフェニルベンゾトリアゾール、ヒドロキシフェニル−ｓ−トリアジン又はベンゾフェノン紫外光吸収剤、充填剤、例えば、タルク及びカーボンブラック、及び塩基性の補助安定剤、例えばステアリン酸カルシウム、又は成核剤又はそれらの２つ以上の混合物からなる群から選択される１つ以上の添加剤である。
【０１３４】
本発明による特定の追加的な慣用の／機能性の添加剤として使用されるべき有利な成核剤は、上述のそれらのものを含む。特に興味深いものは、いわゆる高成核剤、例えば、Ｈｙｐｅｒｆｏｒｍ（登録商標）ＨＰＮ−２０Ｅ又はＨＰＮ−６８  （Ｍｉｌｌｉｋｅｎ  Ｃｈｅｍｉｃａｌから入手可能、スパータンバーグ、ＵＳＡ）、及び／又は有機リン酸エステルの誘導体、例えば、ＡＤＫＳＴＡＢ（登録商標）ＮＡ−１１、ＮＡ−２１及びＮＡ−７１（ＡＤＥＫＡから入手可能、日本）及びＣｉｂａ（登録商標）ＩＲＧＡＳＴＡＢ（登録商標）ＮＡ２８７（Ｃｉｂａ  ＡＧから入手可能、Ｂａｓｅｌ、スイス）である。特に興味深い更に別の成核剤は、ポリプロピレンのためのβ−成核剤、例えば、ＮＪＳＴＡＲ（登録商標）ＴＦ１（新日本理化株式会社から入手可能、日本）、ＴＮＢ−５（様々な商品名で種々の中国の供給者から入手可能）を含む。興味深い更に別の成核剤は、ＲＩＫＡＣＬＥＡＲ（登録商標）ＰＣ１及びＮＪＳＴＡＲ（登録商標）ＰＣ−１（それぞれＲｉｋａ、英国及び新日本理化株式会社、日本から入手可能）である。
【０１３５】
もちろん、本発明による減摩剤、グラフトポリマー及び不飽和酸アミドの組み合わせに加えて、艶消剤、例えば、タルク、１つ以上のエポキシド基を含むポリマー、又は特にグラフトポリマー又はエステル化ポリマーを添加することも可能である。これは常に本発明の実施態様に含まれる。
【０１３６】
本発明による組成物は、例えばインストルメントパネル構造、コンソール、他の内装装備品、インストルメントパネル、例えばドアパネルの表皮、さらにはシート部品、ハンドル、荷台の裏張り、エンジン室の部品、又はその種のもののための自動車用途（望ましいが）のほかに、例えば機械のハウジング、電化製品、消費者又は電子素子、屋外用車両及び素子、又は良好な機械的強度及び好ましい光学的特性、例えば低光沢性が必要とされる他の部品のための他の潜在的な市場のために、又は器具において、及び梱包市場においても有用である。
【０１３７】
以下の実施例は、本発明を、その範囲を制限することなく例示する。ここで、パーセンテージは（％）で示され、これは明確に違なる指定をされない限り、（全ポリマー組成物を基準として）質量パーセントを示す。
【０１３８】
以下の方法及び技術が、製造された試験用試料の適用特性を試験及び特徴付けするために使用される。
【０１３９】
引掻耐性を、分光光度計Spectraflash SF 600 plus（Datacolor AG、ディートリコン、スイス）を用いて、色差（ΔＬ値）を測定することによって評価する。この測定は、引掻かれたポリマー表面と引掻かれていないポリマー表面との輝度の差に相当する。引掻きを、Scratch Hardness Tester 430P（Erichsen GmbH&Co.KG，へーマー、ドイツ）を用いて、ＧＭＥ６０２８０（General Motors Europe Engineering Standard GME 60280, Issue 2, 2004年７月による引掻耐性試験）と同様に、室温にて１５Ｎ及び／又は２０Ｎの有効な垂直力で１０００ｍｍ／分の速度で表面上を移動する、直径１ｍｍの金属チップ（球形の先端を有する円柱形の硬質金属のペン）を用いて行う。
【０１４０】
第２の改良した引掻試験をＧＭＥ６０２８０と同様に用いる。上で使用されたクロスハッチパターンの代わりに、引掻が縦方向及び横方向になされてラインの間に２ｍｍの距離でグリッド（実施例では「ｘカット」と呼ばれる）を形成する場合、試料はラインの間に１．５ｍｍの距離の平衡ライン（実施例では「長さカット」と呼ばれる）で一方向のみに引っ掻かれる。そうでなければ、同じチップ、同じ速度及び同じ負荷（垂直力）が上述のように適用される。
【０１４１】
引張特性を、ＩＳＯ５２７に従い、クロスヘッド速度１００ｍｍ／分のＺｗｉｃｋ  Ｚ０１０万能材料試験機（Zwick GmbH & Co. KG, ウルム、ドイツ)を使用して測定する。各配合について少なくとも５つの試料を試験し、且つ平均値を計算する。引張弾性率［ＭＰａ］が報告される。
【０１４２】
以下の実施例で成分として使用される次の製品は、それぞれ次の商標によって識別される：
・  Ｆｕｓａｂｏｎｄ  Ｐ３５３樹脂（旧称：Fusabond P MD 353D、E. I. du Pont de Nemours and Company、ウィルミントン、ＤＥ、ＵＳＡ）非常に高いＭＡグラフト水準のＰＰ−グラフト−ＭＡ
・  Ｃｅｒａｍｅｒ  ６７（Baker Petrolite、Baker Hughes Company、Sugar Land TX）ＰＥ−グラフト−ＭＡ
・  Ａｔｍｅｒ  ＳＡ  １７５３（ex-Ciba、now Croda、Snaith Goole、東ヨークシア、英国）エルクアミド
・  グラファイト  ＦＬ  １６９０（Grafitbergbau Kaisersberg Ges.m.b.H., St.Stefan ob Leoben）グラファイト
・  Ｄｙｎｅｏｎ  ＴＦ  ２０２１（Dyneon LLC、オークデール、ＭＮ）ポリテトラフルオロエチレンＰＴＦＥ微粉末
・  硫化モリブデン（Fluka、Sigma Aldrich Chemie GmbH、ブックス、スイス）硫化モリブデン
・  硫化タングステン（Sigma Aldrich Chemie GmbH、ブックス、スイス）硫化タングステン
・  Ｓｔｙｒｏｆｌｅｘ  ２Ｇ６６（ＢＡＳＦ  ＳＥ、ルートヴィヒスハーフェン、ドイツ）ＳＢＳスチレン−ブタジエン−スチレンコポリマー
・  Ｋｒａｔｏｎ  Ｇ１６５２Ｅ（Kraton Polymers LLC、ヒューストン  ＴＸ）ＳＥＢＳスチレン−エチレン／ブチレン−スチレンコポリマー
・  Ｅｎｇａｇｅ  ８２００（Dow Chemical Company、ミッドランド  Ｍｌ）エチレン−オクテンコポリマー
・  Ｍｏｄｉｐｅｒ  Ａ４２００（日油株式会社、東京、日本）ポリ（エチレン−ｓｔａｔ−グリシジルメタクリレート）−グラフト−ポリ−メチル−メタクリレート
・  Ｍｏｄｉｐｅｒ  Ａ５２００（日油株式会社、東京、日本）ポリ（エチレン−ｓｔａｔ−エチルアクリレート）−グラフト−ポリメチル−メタクリレート
・  ＴＰＯベースの樹脂Ｄａｐｌｅｎ  ＥＥ  ０１３ＡＥ（Borealis AG、ウィーン、オーストリア）反応器のＴＰＯ、わずかに改質されただけのＤａｐｌｅｎ  ＥＤ０１２ＡＥよりも新規なベース樹脂。
・  ＴＰＯベースの樹脂Ｄａｐｌｅｎ  ＥＤ  ０１２ＡＥ（Borealis AG、ウィーン、オーストリア）反応器のＴＰＯ；５０％エチレン含有率の７０％ＰＰホモポリマー及び３０％ＰＰコポリマー；固有粘度〜２．９Ｐａｓ；メルトフローインデックス（２３０℃、２．１６ｋｇ）＝３５ｇ／１０分、ローエミッション
【０１４３】
実施例１：ＴＰＯ（Borealis Daplen ED 012AE）を用いた射出成形プラークの加工
標準：ＰＰ−グラフト−ＭＡ＋０．５％脂肪酸アミド＋０．５％グラファイト、ＰＴＦＥ又は金属硫化物
【０１４４】
耐スクラッチ添加剤のその表面特性及び機械的特性を評価するために、以下の手順に従って、製品をＴＰＯ射出成形プラーク中に組み込む：
【０１４５】
粉末形態のＴＰＯ  Ｄａｐｌｅｎ  ＥＤ０１２ＡＥ（Ｂｏｒｅａｌｉｓ  ＡＧ製、ウィーン、オーストリア）を、２０％のタルク（Ｌｕｚｅｎａｃ  Ａ−２０；Ｒｉｏ  Ｔｉｎｔｏ、Ｌｕｚｅｎａｃ  Ｅｕｒｏｐｅ、トゥールーズ、フランス）、１．５％のカーボンブラックマスターバッチ（０．５％のカーボンブラック濃度に等しい）、０．０５％のステアリン酸カルシウム、０．０５％のＣｉｂａ(登録商標)ＩＲＧＡＮＯＸ(登録商標)Ｂ２１５（ホスフィット（トリス（２，４−ジ−（ｔｅｒｔ）−ブチル−フェニル）ホスフェートとヒンダードフェノール（テトラキス（メチレン−（３，５−ジ−（ｔｅｒｔ）−ブチル−４−ヒドロシンナメート））メタンとの相乗酸化防止剤混合物、Ｃｉｂａ、バーゼル、スイス）と共に混合し、製品を表１に示される通りに組み合わせる。該配合物を高速ミキサＭｉｘａｃｏ  Ｌａｂ  ＣＭ  １２（Mixaco, Dr. Herfeld GmbH & Co. KG Maschinenfabrik、ノイエンラーデ、ドイツ）内で混合し、二軸スクリュー押出機、例えば、Ｂｅｒｓｔｏｒｆｆ  ＺＥ２５×３３Ｄ（KraussMaffei Berstorff GmbH、ハノーバー、ドイツ）内で２２０℃でペレットへとコンパウンドする。該ペレットをさらに、標準的な射出成形機、例えば、Ｅｎｇｅｌ  ＨＬ６０（Engel Austria GmbH、シュヴェルベルグ、オーストリア）を使用して、厚さ２ｍｍを有するプラークに射出成形する。加工温度は約２４０℃である。
【０１４６】
表面及び機械的特性を表１にまとめる。
【表１】
0005631331.tif 000002
【０１４７】
特定の減摩剤(例えば、グラファイト、ＰＴＦＥ又は金属硫化物）の添加は、従って、ＰＰ−グラフト−ＭＡ＋脂肪酸アミドを含むＴＰＯ配合物の引掻耐性及び機械的特性を向上させる。
【０１４８】
実施例２：ＴＰＯ（Borealis Daplen EE 013AE）を用いた射出成形プラークの加工
ＰＰ−グラフト−ＭＡ含有率の変動＋０．３％脂肪酸アミド＋０．５％ＰＴＦＥ
【０１４９】
配合物を実施例１の通りに調製するが、Ｂｏｒｅａｌｉｓ  Ｄａｐｌｅｎ  ＥＤ  ０１２ＡＥの代わりに、Ｂｏｒｅａｌｉｓ  Ｄａｐｌｅｎ  ＥＥ  ０１３ＡＥを使用する。
【０１５０】
スクラッチ特性を表２にまとめる。
【表２】
0005631331.tif 000003
【０１５１】
ＰＰ−グラフト−ＭＡ＋脂肪酸アミドを含むＴＰＯ配合物中の架橋助剤としての減摩剤（ここではＰＴＦＥ）の添加によって向上した引掻耐性；ＰＰ−グラフト−ＭＡ含有率の変動をここに示す。
【０１５２】
実施例３：ＴＰＯ（Borealis Daplen EE 013AE）を用いた射出成形プラークの加工
ＰＥ−グラフト−ＭＡ含有率＋０．３％脂肪酸アミド＋０．５％ＰＴＦＥ
【０１５３】
配合物を実施例１の通りに調製するが、Borealis Daplen ED 012AEの代わりに、Borealis Daplen EE 013AEを使用する。
【０１５４】
スクラッチ特性を表３にまとめる。
【表３】
0005631331.tif 000004
【０１５５】
減摩成分(ここではＰＴＦＥ）の添加は、ＰＥ−グラフト−ＭＡ（Ceramer 67）＋脂肪酸アミドを含むＴＰＯ配合物の引掻耐性の性能を向上させる。
【０１５６】
第４のポリマー成分を、以下の実施例においてＰＰ−グラフト−ＭＡ＋エルクアミド＋グラファイト又はＰＴＦＥの組み合わせに添加する。
【０１５７】
実施例４：ＴＰＯ（Borealis Daplen EE 013AE）を用いた射出成形プラークの加工
ＰＰ−グラフト−ＭＡ含有率＋０．３％脂肪酸アミド＋０．５％ＰＴＦＥ＋１％追加のポリマー成分。
【０１５８】
配合物を実施例１の通りに調製するが、Borealis Daplen ED 012AEの代わりに、Borealis Daplen EE 013AEを使用する。
【０１５９】
スクラッチ特性を表４にまとめる。
【表４】
0005631331.tif 000005
【０１６０】
特定の減摩剤(ここではＰＴＦＥ）の添加は、従って、ＰＰ−グラフト−ＭＡ＋脂肪酸アミド及び追加のポリマー／エラストマー成分を含むＴＰＯ配合物の引掻耐性を向上させる。
【０１６１】
実施例５：ＴＰＯ（Borealis Daplen EE 013AE）を用いた射出成形プラークの加工
ＰＰ−グラフト−ＭＡ含有率＋０．３％脂肪酸アミド＋０．５％グラファイト又はＰＴＦＥ＋１％追加のポリマー成分
【０１６２】
配合物を実施例１の通りに調製するが、Borealis Daplen ED 012AEの代わりに、Borealis Daplen EE 013AEを使用する。
【０１６３】
スクラッチ特性を表５にまとめる。
【表５】
0005631331.tif 000006
【０１６４】
従って、特定の減摩剤(ここではＰＴＦＥ又はグラファイト）の添加は、ＰＰ−グラフト−ＭＡ＋脂肪酸アミド及び追加のポリマー／エラストマー成分を含むＴＰＯ配合物の引掻耐性を向上させる。